(57)【要約】【課題】本発明は、耐熱性及び印刷性に優れたポリ乳酸樹脂シートの製造方法及びそれに使用する製造装置を提供する。【解決手段】ポリ乳酸樹脂、可塑剤及び結晶核剤を含有するポリ乳酸樹脂組成物を該ポリ乳酸樹脂の融点（Ｔｍ）以上の温度で溶融し、シート状に押出して非晶質シートを得る工程（１）、非晶質シートを冷却媒体に圧着しながら該ポリ乳酸樹脂のガラス転移温度（Ｔｇ）未満の温度に急冷する工程（２）、非晶質シートを加熱媒体で該ポリ乳酸樹脂のガラス転移温度（Ｔｇ）〜該ポリ乳酸樹脂の融点（Ｔｍ）の温度に加熱して結晶化シートを得る工程（３）及び結晶化シートを単位面積当たり３Ｊ／ｃｍ2 以上のコロナ放電処理量でコロナ放電処理する工程（４）からなるポリ乳酸樹脂シートの製造方法。【選択図】図１
2009062410.tif 000002
【特許請求の範囲】
【請求項１】
ポリ乳酸樹脂、可塑剤及び結晶核剤を含有するポリ乳酸樹脂組成物を用いるポリ乳酸樹脂シートの製造方法であって、下記工程（１）〜（４）からなることを特徴とするポリ乳酸樹脂シートの製造方法。
工程（１）：ポリ乳酸樹脂、可塑剤及び結晶核剤を含有するポリ乳酸樹脂組成物を該ポ
リ乳酸樹脂の融点（Ｔｍ）以上の温度で溶融し、シート状に押出して非晶
質シートを得る工程。
工程（２）：工程（１）で得られた非晶質シートを冷却媒体に圧着しながら該ポリ乳酸
樹脂のガラス転移温度（Ｔｇ）未満の温度に急冷する工程。
工程（３）：工程（２）で得られた非晶質シートを加熱媒体で該ポリ乳酸樹脂のガラス
転移温度（Ｔｇ）〜該ポリ乳酸樹脂の融点（Ｔｍ）の温度に加熱して結晶              化シートを得る工程。
工程（４）：工程（３）で得られた結晶化シートを単位面積当たり３Ｊ／ｃｍ2 以上の
コロナ放電処理量でコロナ放電処理する工程。
【請求項２】
ポリ乳酸樹脂組成物が、ポリ乳酸樹脂１００重量部、可塑剤５〜７０重量部及び結晶核剤０．１〜５重量部を含有することを特徴とする請求項１記載のポリ乳酸樹脂シートの製造方法。
【請求項３】
急冷する工程（２）において、溶融押出された非晶質シートを１５〜５０℃に冷却することを特徴とする請求項１又は２記載のポリ乳酸樹脂シートの製造方法。
【請求項４】
結晶化シートを得る工程（３）において、冷却された非晶質シートを７０〜１１０℃に加熱することを特徴とする請求項１〜３のいずれか１項記載のポリ乳酸樹脂シートの製造方法。
【請求項５】
コロナ放電処理する工程（４）において、単位面積当たりのコロナ放電処理量が４〜１０Ｊ／ｃｍ2であることを特徴とする請求項１〜４のいずれか１項記載のポリ乳酸樹脂シートの製造方法。
【請求項６】
可塑剤が、分子中に２個以上のエステル基を有し、エチレンオキサイドの平均付加モル数が２〜９の化合物であることを特徴とする請求項１〜５のいずれか１項記載のポリ乳酸樹脂シートの製造方法。
【請求項７】
結晶核剤が、分子中にエステル基、水酸基及びアミド基から選ばれる少なくとも１種の基を２つ以上有する脂肪族化合物であることを特徴とする請求項１〜６のいずれか１項記載のポリ乳酸樹脂シートの製造方法。
【請求項８】
ポリ乳酸樹脂、可塑剤及び結晶核剤を含有するポリ乳酸樹脂組成物を用いるポリ乳酸樹脂シートの製造装置であって、下記装置（１）〜（４）からなることを特徴とするポリ乳酸樹脂シートの製造装置。
装置（１）：ポリ乳酸樹脂、可塑剤及び結晶核剤を含有するポリ乳酸樹脂組成物を該ポ
リ乳酸樹脂の融点（Ｔｍ）以上の温度で溶融し、シート状に押出して非晶
質シートを得るための押出機。
装置（２）：装置（１）の下流側に設置され、装置（１）で得られた非晶質シートを該              ポリ乳酸樹脂のガラス転移温度（Ｔｇ）未満の温度に急冷するための冷却              媒体及び非晶質シートを冷却媒体に圧着するための圧着装置よりなる冷却              装置。
装置（３）：装置（２）の下流側に設置され、冷却された非晶質シートを該ポリ乳酸樹
脂のガラス転移温度（Ｔｇ）〜該ポリ乳酸系樹脂の融点（Ｔｍ）の温度に
加熱して結晶化するための加熱装置。
装置（４）：装置（３）の下流側に設置され、結晶化されたシートをコロナ放電処理するためのコロナ放電装置。
【請求項９】
冷却媒体が、ポリ乳酸樹脂のガラス転移温度（Ｔｇ）未満の温度に冷却されている冷却ロールであることを特徴とする請求項８記載のポリ乳酸樹脂シートの製造装置。
【請求項１０】
圧着装置が、ロール、金属ベルト、エアーナイフ又は静電圧着装置であることを特徴とする請求項９記載のポリ乳酸樹脂シートの製造装置。
【請求項１１】
装置（３）が、ポリ乳酸樹脂のガラス転移温度（Ｔｇ）〜融点（Ｔｍ）の温度に加熱されているロール又は金属ベルトよりなることを特徴とする請求項８〜１０のいずれか１項記載のポリ乳酸系樹脂シートの製造装置。
【請求項１２】
装置（３）が、ポリ乳酸樹脂のガラス転移温度（Ｔｇ）〜融点（Ｔｍ）の温度に加熱されている結晶化ロールとガイドロールよりなり、冷却された非晶質シートをガイドロールで結晶化ロールに押圧することにより、非晶質シートが初めて結晶化ロールに圧着されるようになされていることを特徴とする請求項８〜１１のいずれか１項記載のポリ乳酸樹脂シートの製造装置。
【発明の詳細な説明】
【技術分野】
【０００１】
本発明は、耐熱性及び印刷性に優れたポリ乳酸樹脂シートの製造方法及びそれに使用する製造装置に関する。
【背景技術】
【０００２】
ポリ乳酸系樹脂は生分解性樹脂であり、自然界で殆ど分解されないポリエチレン樹脂、ポリプロピレン樹脂、塩化ビニル樹脂とは異なり、土壌中、海水中等に放棄された場合１〜数年で乳酸、炭酸ガス、水等に分解されてしまうので、環境に優しい高分子樹脂として盛んに研究されている。
【０００３】
しかしながら、ポリ乳酸樹脂は硬くて脆く、可撓性が不足しており、シートやフィルムの製造には適していなかったので、この欠点を改良するため種々の提案がなされている。例えば、ポリ乳酸樹脂と、可塑剤と、結晶核剤とを含有する樹脂組成物から、シート又はフィルムを成形する生分解性樹脂成形品の製造法（例えば、特許文献１参照。）が提案されている。
【特許文献１】特開２００７−１３０８９３号公報
【０００４】
上記製造方法では柔軟性、感温性及び耐熱性に優れた生分解性樹脂のシート及びフィルムを生産性良く製造することができると記載されている。しかし、上記製造方法では第１ロールからのシートの剥離性が十分ではなく、より安定的にポリ乳酸樹脂シートを連続成形することが求められていた。又、上記ポリ乳酸樹脂シートは印刷性能が十分ではなく、印刷の必要な用途には更なる改善が求められていた。
【発明の開示】
【発明が解決しようとする課題】
【０００５】
本発明の目的は、上記問題点に鑑み、耐熱性及び印刷性に優れたポリ乳酸樹脂シートの製造方法及びそれに使用する製造装置を提供することにある。
【課題を解決するための手段】
【０００６】
本発明のポリ乳酸樹脂シートの製造方法は、ポリ乳酸樹脂、可塑剤及び結晶核剤を含有するポリ乳酸樹脂組成物を用いるポリ乳酸樹脂シートの製造方法であって、下記工程（１）〜（４）からなることを特徴とする。
工程（１）：ポリ乳酸樹脂、可塑剤及び結晶核剤を含有するポリ乳酸樹脂組成物を該ポ              リ乳酸樹脂の融点（Ｔｍ）以上の温度で溶融し、シート状に押出して非晶              質シートを得る工程。
工程（２）：工程（１）で得られた非晶質シートを冷却媒体に圧着しながら該ポリ乳酸              樹脂のガラス転移温度（Ｔｇ）未満の温度に急冷する工程。
工程（３）：工程（２）で得られた非晶質シートを加熱媒体で該ポリ乳酸樹脂のガラス              転移温度（Ｔｇ）〜該ポリ乳酸樹脂の融点（Ｔｍ）の温度に加熱して結晶              化シートを得る工程。
工程（４）：工程（３）で得られた結晶化シートを単位面積当たり３Ｊ／ｃｍ2 以上の              コロナ放電処理量でコロナ放電処理する工程。
【発明の効果】
【０００７】
本発明のポリ乳酸樹脂シートの製造方法の構成は上述の通りであり、耐熱性及び印刷性に優れたポリ乳酸樹脂シートを連続的に製造することができる。又、本発明のポリ乳酸樹脂シートの製造装置の構成は上述の通りであり、耐熱性、印刷性及び透明性に優れたポリ乳酸樹脂シートを連続的に製造するのに好適に使用することができる。
【発明を実施するための最良の形態】
【０００８】
[ポリ乳酸樹脂]
本発明で使用されるポリ乳酸樹脂とは、ポリ乳酸、又は乳酸とヒドロキシカルボン酸とのコポリマーである。ヒドロキシカルボン酸としては、例えば、グリコール酸、ヒドロキシ酪酸、ヒドロキシ吉草酸、ヒドロキシペンタン酸、ヒドロキシカプロン酸、ヒドロキシヘプタン酸等が挙げられ、グリコール酸、ヒドロキシカプロン酸が好ましい。好ましいポリ乳酸の分子構造は、Ｌ−乳酸又はＤ−乳酸いずれかの単位２０〜１００モル％とそれぞれの対掌体の乳酸単位０〜２０モル％からなるものである。又、乳酸とヒドロキシカルボン酸とのコポリマーは、Ｌ−乳酸又はＤ−乳酸いずれかの単位８５〜１００モル％とヒドロキシカルボン酸単位０〜１５モル％からなるものである。これらのポリ乳酸系樹脂は、Ｌ−乳酸、Ｄ−乳酸及びヒドロキシカルボン酸の中から必要とする構造のものを選んで原料とし、脱水重縮合することにより得ることができる。好ましくは、乳酸の環状二量体であるラクチド、グリコール酸の環状二量体であるグリコリド及びカプロラクトン等から必要とする構造のものを選んで開環重合することにより得ることができる。ラクチドにはＬ−乳酸の環状二量体であるＬ−ラクチド、Ｄ−乳酸の環状二量体であるＤ−ラクチド、Ｄ−乳酸とＬ−乳酸とが環状二量化したメソ−ラクチド及びＤ−ラクチドとＬ−ラクチドとのラセミ混合物であるＤＬ−ラクチドがある。本発明ではいずれのラクチドも用いることができる。但し、主原料は、Ｄ−ラクチド又はＬ−ラクチドが好ましい。
【０００９】
市販されているポリ乳酸系樹脂としては、例えば、三井化学社製、商品名「レイシア」シリーズ、ネイチャーワークス社製、商品名「Ｎａｔｕｒｅｗｏｒｋｓ」シリ−ズ、トヨタ自動車製、商品名「Ｕ’ｚ」シリーズ等が挙げられる。
【００１０】
[可塑剤]
本発明に用いられる可塑剤としては、一般に乳酸系樹脂に用いられる可塑剤であれば特に限定されないが、分子中に２個以上のエステル基を有し、エチレンオキサイドの平均付加モル数が２〜９、更に３〜９の化合物が好ましい。このような化合物としては、多価カルボン酸とポリエチレングリコールモノアルキルエーテルとのエステル、多価アルコールのアルキルエーテルエステル等が挙げられる。
【００１１】
又、可塑剤の平均分子量は、耐ブリード性及び耐揮発性の観点から、２５０〜７００が好ましく、より好ましくは３００〜６００であり、更に好ましくは３５０〜５５０であり、特に好ましくは４００〜５００である。尚、平均分子量はＪＩＳ  Ｋ００７０に従って鹸化価を求め、次の式で計算する。
平均分子量＝５６１０８×（エステル基の数）／鹸化価
【００１２】
上記可塑剤の中では、ポリ乳酸樹脂シートの成形性、耐衝撃性に優れる観点から、コハク酸とエチレンオキサイドの平均付加モル数が２〜４のエチレングリコールモノメチルエーテルとのエステル、アジピン酸とベンジルアルコール、メチルジグリコールとのエステル、アジピン酸とエチレンオキサイドの平均付加モル数が２〜３のエチレングリコールモノメチルエーテルとのエステル、１，３，６−ヘキサントリカルボン酸とエチレンオキサイドの平均付加モル数が２〜３のエチレングリコールモノメチルエーテルとのエステル等の多価カルボン酸とポリエチレングリコールモノメチルエーテルとのエステル；酢酸とグリセリンのエチレンオキサイド平均３〜９モル付加物とのエステル、酢酸とエチレンオキサイドの平均付加モル数が４〜９のポリエチレングリコールとのエステル等の多価アルコールのアルキルエーテルエステル等がより好ましい。ポリ乳酸樹脂シートの成形性、耐衝撃性及び可塑剤の耐ブリード性に優れる観点から、コハク酸とエチレンオキサイドの平均付加モル数が２〜３のポリエチレングリコールモノメチルエーテルとのエステル、アジピン酸とジエチレングリコールモノメチルエーテルとのエステル、１，３，６−ヘキサントリカルボン酸とジエチレングリコールモノメチルエーテルとのエステル、酢酸とグリセリンのエチレンオキサイド平均３〜６モル付加物とのエステル、酢酸とエチレンオキサイドの平均付加モル数が４〜６のポリエチレングリコールとのエステルがさらに好ましい。生分解性樹脂成形品の成形性、耐衝撃性及び可塑剤の耐ブリード性、耐揮発性及び耐刺激臭の観点から、コハク酸とトリエチレングリコールモノメチルエーテルとのエステル、酢酸とグリセリンのエチレンオキサイド平均３〜６モル付加物とのエステルが特に好ましい。これらの可塑剤は単独又は２種以上組み合わせて用いてもよい。
【００１３】
尚、本発明のエステルは、可塑剤としての機能を十分発揮させる観点から、全てエステル化された飽和エステルであることが好ましい。
【００１４】
[結晶核剤]
本発明に用いられる結晶核剤は、結晶化速度と耐熱性、透明性の観点から、結晶核剤分子中にエステル基、水酸基及びアミド基から選ばれる少なくとも１種の基を２つ以上有する脂肪族化合物が好ましく、水酸基を１つ以上有し、エステル基又はアミド基を１つ以上有する脂肪族化合物がより好ましく、水酸基を２つ以上有し、エステル基又はアミド基を１つ以上有する脂肪族化合物が更に好ましく、水酸基を２つ以上有し、エステル基又はアミド基を２つ以上有する脂肪族化合物が特に好ましい。
結晶核剤の融点は、６５℃以上が好ましく、７０℃〜２２０℃が好ましく、８０〜１９０℃がより好ましい。
【００１５】
上記脂肪族化合物によって、本発明の効果がより向上する理由は定かではないが、上記の官能基を２つ以上有すると、ポリ乳酸樹脂との相互作用が良好となり、相溶性が向上する結果、樹脂中で微分散することによるものと考えられ、恐らく、水酸基を１つ以上、好ましくは２つ以上有することによりポリ乳酸樹脂への分散性が良好となり、エステル基又はアミド基を１つ以上、好ましくは２つ以上有することによりポリ乳酸樹脂への相溶性が良好となるものと考えられる。結晶核剤の融点は、熱処理温度より高く、樹脂組成物の混練温度以下であると、混練時に結晶核剤が溶解することによってその分散性が向上し、熱処理温度より高いと結晶核生成の安定化や、結晶化速度向上の観点でも好ましい。また、上記好ましい結晶核剤は、樹脂溶融状態から冷却過程で速やかに微細な結晶を多数析出するものと考えられ、透明性、結晶化速度向上の観点でも好ましい。
【００１６】
本発明に用いられる結晶核剤としては、脂肪族エステル、脂肪族アミド等が挙げられ、脂肪族エステルとしては、ステアリン酸モノグリセライド、ベヘニン酸モノグリセライド等の脂肪酸エステル、１２−ヒドロキシステアリン酸トリグリセライド等のヒドロキシ脂肪酸エステル；脂肪族アミドとしては１２−ヒドロキシステアリン酸モノエタノールアミド等のヒドロキシ脂肪酸モノアミド、エチレンビスラウリン酸アミド、エチレンビスカプリン酸アミド、エチレンビスカプリル酸アミド等の脂肪族ビスアミド、メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミド、トリメシン酸トリシクロヘキシルアミド等の脂肪族トリアミドなどが挙げられる。ポリ乳酸樹脂シートの成形性、耐熱性、耐衝撃性及び結晶核剤の耐ブルーム性の観点から、１２−ヒドロキシステアリン酸トリグリセライド、ベヘニン酸モノグリセライド、エチレンビス１２−ヒドロキシステアリン酸アミド、ヘキサメチレンビス１２−ヒドロキシステアリン酸アミド、１２−ヒドロキシステアリン酸モノエタノールアミド、エチレンビスカプリル酸アミド、エチレンビスカプリン酸アミドが好ましく、１２−ヒドロキシステアリン酸トリグリセライド、エチレビス１２−ヒドロキシステアリン酸アミド、ヘキサメチレンビス１２−ヒドロキシステアリン酸アミド、１２−ヒドロキシステアリン酸モノエタノールアミドがより好ましく、１２−ヒドロキシステアリン酸トリグリセライド、エチレンビス１２−ヒドロキシステアリン酸アミド、ヘキサメチレンビス１２−ヒドロキシステアリン酸アミドがさらに好ましく、エチレンビス１２−ヒドロキシステアリン酸アミド、ヘキサメチレンビス１２−ヒドロキシステアリン酸アミドが特に好ましい。
【００１７】
本発明の結晶核剤をポリ乳酸樹脂に添加する場合、優れた透明性を維持することができる。
【００１８】
[ポリ乳酸樹脂組成物]
本発明で使用されるポリ乳酸樹脂組成物は、上記ポリ乳酸樹脂、可塑剤及び結晶核剤を含有するものである。
【００１９】
本発明におけるポリ乳酸樹脂組成物中のポリ乳酸樹脂の含有量は、本発明の目的を達成する観点から、好ましくは５０重量％以上であり、より好ましくは７０重量％以上である。
本発明におけるポリ乳酸樹脂組成物中の可塑剤の含有量は、十分な結晶化速度と耐衝撃性を得る観点から、ポリ乳酸樹脂１００重量部に対し、５〜７０重量部が好ましく、７〜５０重量部がより好ましく、１０〜４０重量部がさらに好ましい。
本発明におけるポリ乳酸樹脂組成物中の結晶核剤の含有量は、ポリ乳酸樹脂１００重量部に対し、０．１〜５重量部が好ましく、０．２〜４重量部が更に好ましく、０．３〜３重量部が特に好ましい。
【００２０】
上記ポリ乳酸樹脂組成物には、必要に応じて、無機充填剤、加水分解抑制剤、酸化防止剤、滑剤等が添加されてもよい。
【００２１】
上記無機充填剤としては、例えば、タルク、スメクタイト、カオリン、マイカ、モンモリロナイト等のケイ酸塩、シリカ、酸化マグネシウム、炭酸カルシウム、水酸化マグネシウム、水酸化アルミニウム等の無機化合物を含有することができる。これら無機充填剤の平均粒径は、分散性の観点から０．１〜２０μｍが好ましく、０．１〜１０μｍがより好ましい。これらの無機充填剤の中でも、ポリ乳酸樹脂シートの成形性及び耐熱性の観点からケイ酸塩が好ましく、タルクおよびマイカがより好ましい。
これら無機充填剤の含有量は、ポリ乳酸樹脂１００重量部に対し、０．１〜３０重量部が好ましく、０．５〜２０重量部が更に好ましく、１〜１０重量部が特に好ましい。
【００２２】
上記加水分解抑制剤としては、ポリカルボジイミド化合物やモノカルボジイミド化合物等のカルボジイミド化合物が挙げられる。ポリカルボジイミド化合物としては、ポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼン及び１，５−ジイソプロピルベンゼン）ポリカルボジイミド等が挙げられ、モノカルボジイミド化合物としては、Ｎ，Ｎ’−ジ−２，６−ジイソプロピルフェニルカルボジイミド等が挙げられる。
【００２３】
上記カルボジイミド化合物は、ポリ乳酸樹脂シートの耐久性を満たすために、単独又は２種以上組み合わせて用いてもよい。また、ポリ（４，４’−ジシクロヘキシルメタンカルボジイミド）はカルボジライトＬＡ−１（日清紡績（株）製）を、ポリ（１，３，５−トリイソプロピルベンゼン）ポリカルボジイミド及びポリ（１，３，５−トリイソプロピルベンゼン及び１，５−ジイソプロピルベンゼン）ポリカルボジイミドはスタバクゾールＰ及びスタバクゾールＰ−１００（Rhein Chemie社製）を、Ｎ，Ｎ’−ジ−２，６−ジイソプロピルフェニルカルボジイミドはスタバクゾールＩ（Rhein Chemie社製）をそれぞれ購入して使用することができる。
本発明におけるポリ乳酸樹脂組成物中の加水分解抑制剤の含有量は、ポリ乳酸樹脂シートの成形性および透明性の観点から、ポリ乳酸樹脂１００重量部に対し、０．０５〜７重量部が好ましく、０．１〜５重量部がより好ましく、０．１〜２重量部が更に好ましい。
【００２４】
上記酸化防止剤としては、例えば、ヒンダードフェノール、フォスファイト系の酸化防止剤が挙げられる。酸化防止剤の含有量は、ポリ乳酸系樹脂１００重量部に対し、０．０５〜３重量部が好ましく、より好ましくは０．１〜２重量部である。
【００２５】
上記滑剤としては、例えば、ポリエチレンワックス等の炭化水素系ワックス類、ステアリン酸等の脂肪酸類、グリセロールエステル等の脂肪酸エステル類、ステアリン酸カルシウム等の金属石鹸類、モンタン酸ワックス等のエステルワックス類、アルキルベンゼンスルホン酸塩等の芳香環を有するアニオン型界面活性剤、ポリオキシエチレンアルキルエーテル硫酸塩等のアルキレンオキサイド付加部分を有するアニオン型界面活性剤等が挙げられる。これら滑剤の含有量は、ポリ乳酸系樹脂１００重量部に対し、０．０５〜３重量部が好ましく、より好ましくは０．１〜２重量部である。
【００２６】
本発明におけるポリ乳酸樹脂組成物は、上記以外の他の成分として、ポリ乳酸樹脂以外の生分解性樹脂、帯電防止剤、防曇剤、光安定剤、紫外線吸収剤、顔料、防カビ剤、抗菌剤、発泡剤、難燃剤等を、本発明の目的達成を妨げない範囲で含有することができる。
【００２７】
[ポリ乳酸樹脂シートの製造法]
本発明における最初の工程は、ポリ乳酸樹脂、可塑剤及び結晶核剤を含有するポリ乳酸樹脂組成物を該ポリ乳酸樹脂の融点（Ｔｍ）以上の温度で溶融し、シート状に押出して非晶質シートを得る工程（１）である。溶融押出温度はポリ乳酸樹脂、可塑剤及び結晶核剤を均一に溶融混練してシート状に溶融押出できる温度であり、ポリ乳酸樹脂の融点（Ｔｍ）以上の温度であればよいが、ポリ乳酸樹脂の融点（Ｔｍ）は一般に約１６５℃なので、１７０℃〜２２０℃が好ましい。又、溶融押出方法は特に限定されず、一般に熱可塑性樹脂シートの押出成形に使用されている押出機で溶融押出するのが好ましい。
【００２８】
本発明における２番目の工程は、溶融押出された非晶質シートを冷却媒体に圧着しながら該ポリ乳酸樹脂のガラス転移温度（Ｔｇ）未満の温度に急冷する工程（２）である。
【００２９】
溶融押出された非晶質シートを急冷するので、ポリ乳酸樹脂は結晶化されることなく非晶質のまま冷却され、溶融混練時に溶解され均一に分散されていた結晶核剤は冷却された非晶質のポリ乳酸樹脂中に均一に分散された状態で固体化される。また、本発明において、非晶質の状態としては結晶化度において５％以下が好ましい。
尚、ポリ乳酸樹脂シートの結晶化度は、広角Ｘ線回折測定装置（理学電機製  RINT2500VPC ，光源CuK α，管電圧40kV，管電流120mA ）を使用し、２θ＝５〜３０°の範囲の非晶及び結晶のピーク面積を解析し、それぞれの面積比から求められる。
【００３０】
冷却された非晶質シートの温度はポリ乳酸樹脂のガラス転移温度（Ｔｇ）未満の温度であればよいが、ポリ乳酸樹脂のガラス転移温度（Ｔｇ）は約６０℃であるので、１５〜５０℃が好ましく、より好ましくは１５〜３０℃である。又、処理時間は非晶質シートの温度がポリ乳酸樹脂のガラス転移温度（Ｔｇ）未満の温度になる時間であれば特に限定されないが、非晶質を維持する観点から、短時間で冷却するのが好ましく、１〜６０秒が好ましく、より好ましくは３〜４５秒である。
【００３１】
溶融押出された非晶質シートを冷却媒体に圧着させる方法としては、ロール、金属ベルト、エアーナイフまたは静電印加等が挙げられ、シートの冷却媒体への圧着性および温度上昇抑制の観点から、静電印加が好ましい。
【００３２】
工程（２）で、溶融押出された非晶質シートを冷却媒体に圧着することにより、シートの冷却効率が向上するとともに、冷却された非晶質シートの冷却媒体に対する密着性が向上するため、ポリ乳酸樹脂シート中の組成物がシート表面に析出することが防止され、冷却ロール３へのプレートアウトが抑制される。その結果、シートの剥離性が向上し、連続生産が可能となる。尚、プレートアウトとは、冷却ロール３へ組成物が堆積することを表す。
【００３３】
本発明における３番目の工程は、ポリ乳酸樹脂のガラス転移温度（Ｔｇ）未満の温度に冷却された非晶質シートをポリ乳酸樹脂のガラス転移温度（Ｔｇ）〜該ポリ乳酸樹脂の融点（Ｔｍ）の温度に加熱して結晶化シートを得る工程（３）である。
【００３４】
上記冷却された非晶質シートをポリ乳酸樹脂のガラス転移温度（Ｔｇ）〜該ポリ乳酸樹脂の融点（Ｔｍ）の温度に加熱するとポリ乳酸樹脂が結晶化し耐熱性に優れたポリ乳酸樹脂シートが得られる。加熱温度はポリ乳酸樹脂のガラス転移温度（Ｔｇ）〜ポリ乳酸樹脂の融点（Ｔｍ）の範囲であればよいが、連続的に製造するには結晶化速度が速いほうが好ましいので７０〜１１０℃が好ましく、より好ましくは７５〜９５℃である。又、処理時間は非晶質シートの温度がポリ乳酸樹脂のガラス転移温度（Ｔｇ）〜該ポリ乳酸樹脂の融点（Ｔｍ）の温度に加熱される時間であれば特に限定されないが、短時間で加熱するのが好ましく、５〜６０秒が好ましく、より好ましくは８〜４５秒である。
【００３５】
結晶化されたポリ乳酸樹脂シートの結晶化度は、耐熱性の観点から、広角Ｘ線回析法で測定される結晶化度において２０％以上が好ましく、２５％以上がより好ましい。又、上記冷却された非晶質シートにおいては、非晶質のポリ乳酸樹脂中に結晶核剤が均一に分散されているので、ポリ乳酸樹脂は速やかに結晶化され、結晶は微細であり、シート中に均一に分散しているため、得られたポリ乳酸樹脂シートは透明性が優れており、ヘイズ値が２０％以下のポリ乳酸樹脂シートが得られる。
【００３６】
本発明における４番目の工程は、工程（３）で得られた結晶化シートを単位面積当たり３Ｊ／ｃｍ2 以上のコロナ放電処理量でコロナ放電処理する工程（４）である。通常、結晶化されたポリ乳酸樹脂シートは印刷性が悪いが、上記コロナ放電処理量で処理することにより改善される。
【００３７】
上記コロナ放電処理は、絶縁された電極と対極が設置されたコロナバーとの間にポリ乳酸樹脂シートを通し、この間に高周波、高電圧を印加することにより行われる。コロナ放電処理は、空気雰囲気下、窒素ガス雰囲気下、酸素ガス雰囲気下、窒素酸素混合ガス雰囲気下等で行うことができる。
【００３８】
コロナ放電処理条件は、結晶化されたポリ乳酸樹脂シートの印刷性が改善させる観点から、単位面積当たりのコロナ放電処理量が多いほうが好ましく、３Ｊ／ｃｍ2 以上が必要であり、好ましくは４〜１０Ｊ／ｃｍ2 であり、より好ましくは５〜１０Ｊ／ｃｍ2 である。
【００３９】
尚、コロナ放電処理条件はコロナバーの長さを含め同じ装置を使用している限り、コロナ出力、処理速度の２つのパラメーターで略決定できる。コロナ放電処理量は次の式により計算できる。
コロナ放電処理量（Ｊ／ｃｍ2 ）＝コロナ出力（Ｗ）÷コロナバー長（ｃｍ）÷処理速度（ｃｍ／ｓｅｃ）
【００４０】
結晶化されたポリ乳酸樹脂シートの印刷性は、急冷する工程（２）においてシートを冷却ロール等へ圧着する方法および工程（４）においてコロナ放電処理する方法を組み合わせることにより、さらに向上させることができる。
【００４１】
上記の方法を組み合わせることにより、結晶化されたポリ乳酸樹脂シートの印刷性がさらに向上する理由は定かではないが、急冷する工程（２）においてシートを冷却ロール等へ圧着することにより、ポリ乳酸樹脂組成物中に含まれる結晶核剤がシート表面に析出することを抑制されるため、また、工程（４）においてコロナ放電処理すると、シート表面の極性が向上し易くなり、その結果、インキのシート表面への印刷性（着肉性）が向上するものと考えられる。
【００４２】
本発明の製造方法で製造されるポリ乳酸樹脂シートに使用できる印刷用インキは、特に限定されないが、例えばトルエン等の溶剤含有またはノントルエンのグラビアインキまたはフレキソインキ、大豆油インキまたはＵＶ硬化型インキ及びそれらの水なしインキ等のオフセットインキまたはスクリーンインキ等が挙げられる。
【００４３】
本発明の製造方法で製造されるポリ乳酸樹脂シートに使用できる印刷方法は、特に限定されないが、グラビア印刷、シルクスクリーン印刷、オフセット印刷、フレキソ印刷およびインクジェット印刷等が挙げられる。
【００４４】
本発明のポリ乳酸樹脂シートの製造方法では、上記溶融押出する工程（１）、急冷する工程（２）、結晶化シートを得る工程（３）及びコロナ放電処理する工程（４）を組み合わせることにより、耐熱性、印刷性および透明性に優れたシートを安定的に連続生産することが可能となる。
【００４５】
上記溶融押出する工程（１）、急冷する工程（２）、結晶化シートを得る工程（３）及びコロナ放電処理する工程（４）において使用される押出機、冷却装置、圧着装置、加熱装置及びコロナ放電装置は従来公知の装置が使用されればよく、本発明のポリ乳酸樹脂シートの製造装置は、ポリ乳酸樹脂、可塑剤及び結晶核剤を含有するポリ乳酸樹脂組成物を用いるポリ乳酸樹脂シートの製造装置であって、下記装置（１）〜（４）からなることを特徴とする。
装置（１）：ポリ乳酸樹脂、可塑剤及び結晶核剤を含有するポリ乳酸樹脂組成物を該ポ              リ乳酸樹脂の融点（Ｔｍ）以上の温度で溶融し、シート状に押出して非晶              質シートを得るための押出機。
装置（２）：装置（１）の下流側に設置され、装置（１）で得られた非晶質シートを該              ポリ乳酸樹脂のガラス転移温度（Ｔｇ）未満の温度に急冷するための冷却              媒体及び非晶質シートを冷却媒体に圧着するための圧着装置よりなる冷却              装置。
装置（３）：装置（２）の下流側に設置され、冷却された非晶質シートを該ポリ乳酸樹              脂のガラス転移温度（Ｔｇ）〜該ポリ乳酸系樹脂の融点（Ｔｍ）の温度に              加熱して結晶化するための加熱装置。
装置（４）：装置（３）の下流側に設置され結晶化されたシートをコロナ放電処理する              ためのコロナ放電装置。
【００４６】
装置（１）は、熱可塑性樹脂の押出成形の際に使用されている従来公知の任意の押出機が使用可能であり、例えば、一軸押出機、二軸押出機等があげられ、ポリ乳酸樹脂、可塑剤及び結晶核剤を含有するポリ乳酸樹脂組成物を、該ポリ乳酸樹脂の融点（Ｔｍ）以上の温度で溶融混練し、シート状に溶融押出して非晶質シートを製造する。
【００４７】
装置（２）は、押出機の下流側に設置された冷却媒体と圧着装置よりなる冷却装置であり、押出機から押出成形された非晶質シートを圧着装置により冷却媒体に圧着し、ポリ乳酸樹脂のガラス転移温度（Ｔｇ）未満の温度に急冷する。
【００４８】
装置（２）における、冷却媒体としては、冷却ロールまたは冷却金属ベルト等が挙げられ、冷却効率の観点から、冷却ロールが好ましい。また、冷却効率の観点から、送風装置や水槽等を併用しても良い。
【００４９】
上記冷却媒体の温度はポリ乳酸樹脂のガラス転移温度（Ｔｇ）未満の温度であればよいが非晶質シートを効率よくポリ乳酸樹脂のガラス転移温度（Ｔｇ）未満の温度に冷却するには１５〜５０℃が好ましく、より好ましくは１５〜３０℃である。
【００５０】
装置（２）における、圧着装置としては、ロール、金属ベルト、エアーナイフ、静電圧着装置等が挙げられる。シートのロールへの圧着性および温度上昇抑制の観点から、静電圧着装置が好ましい。
【００５１】
装置（３）は冷却された非晶質シートを該ポリ乳酸樹脂のガラス転移温度（Ｔｇ）〜該ポリ乳酸樹脂の融点（Ｔｍ）の温度に加熱して結晶化するための装置であり、非晶質シートを該ポリ乳酸樹脂のガラス転移温度（Ｔｇ）〜該ポリ乳酸樹脂の融点（Ｔｍ）の温度に加熱しうる加熱装置であれば、特に限定されず、例えば、ロール、金属ベルト等があげられ、ロールが好ましい。
【００５２】
上記加熱装置がロールの場合は、ポリ乳酸樹脂のガラス転移温度（Ｔｇ）〜ポリ乳酸樹脂の融点（Ｔｍ）の温度に加熱されている結晶化ロールとガイドロールよりなり、ガイドロールで冷却された非晶質シートを押圧することにより、非晶質シートが初めて結晶化ロールに圧着されるようになされているのが好ましい。即ち、非晶質シートが結晶化ロールに同時に且つ均一に圧着されないと（非晶質シートの一部が浮いていると）ポリ乳酸樹脂の結晶化速度が異なりフレアーが発生して均一なシートが得られないので、ガイドロールを非晶質シートの送り方向に対して垂直方向に設置し、ガイドロールで非晶質シートを結晶化ロール方向に押圧し、非晶質シートを初めて結晶化ロールに接触するように圧着するのが好ましい。
【００５３】
上記結晶化ロールの温度はポリ乳酸樹脂のガラス転移温度（Ｔｇ）〜ポリ乳酸樹脂の融点（Ｔｍ）の温度であればよいが、連続的に製造するには結晶化速度が速いほうが好ましいので７０〜１１０℃が好ましく、より好ましくは７５〜９５℃である。
【００５４】
次に、本発明のポリ乳酸樹脂シートの製造装置の一例を図面を参照して説明する。図１は本発明のポリ乳酸樹脂シートの製造装置の一例を示す説明図である。図中１は押出機であり、２は押出機１の吐出口に接続されシートを押出すためのＴダイである。Ｔダイ２の下方前方にポリ乳酸樹脂のガラス転移温度（Ｔｇ）未満の温度に設定されている冷却ロール３が設置されている。冷却ロール３に対向して静電圧着装置４が設置されており、Ｔダイ２から供給された高温のポリ乳酸樹脂の非晶質シート１０を冷却ロール３に圧着することが可能になっている。
【００５５】
７は、ポリ乳酸樹脂のガラス転移温度（Ｔｇ）〜ポリ乳酸樹脂の融点（Ｔｍ）の温度に設定されている結晶化ロールであり、結晶化ロール７に対向してガイドロール６が設置されている。ガイドロール６は冷却ロール３で冷却された非晶質シート１１を結晶化ロール７に一定圧力で押圧できるように賦勢されている。従って、冷却された非晶質シート１１をガイドロール６で結晶化ロール７に押圧することにより、非晶質シート１１は初めて結晶化ロール７に圧着されるようになされている。
【００５６】
８は、結晶化ロール７の下流側に設置され、結晶化されたシート１２の表面をコロナ放電処理するためのコロナ放電装置であり、コロナ放電処理することにより印刷性が向上した結晶化されたポリ乳酸樹脂シート１３が得られる。
【００５７】
５、５１、５２は非晶質シート１１及び結晶化されたポリ乳酸樹脂シート１２を送るためのガイドロールである。尚、冷却ロール３、結晶化ロール７、ガイドロール５、６、５１、５２及び静電圧着装置４はポリ乳酸樹脂シート１２（非晶質シート１１）の送り方向と直角になるように設置されている。
【００５８】
押出機１においてポリ乳酸樹脂組成物をポリ乳酸樹脂の融点（Ｔｍ）以上の温度で溶融混練し、Ｔダイ２からシート状に溶融押出することにより加熱された非晶質シート１０を得る。次に、加熱された非晶質シート１０を静電圧着装置４で冷却ロール３に圧着して、冷却ロール３によりポリ乳酸樹脂のガラス転移温度（Ｔｇ）未満の温度に急冷して冷却された非晶質シート１１を得る。
【００５９】
次いで、冷却された非晶質シート１１をガイドロール５、５１、６により下流側に送って結晶化ロール７に供給する。冷却された非晶質シート１１をガイドロール６で結晶化ロール７に均一に圧着して結晶化ロール７により非晶質シート１１をポリ乳酸樹脂のガラス転移温度（Ｔｇ）〜ポリ乳酸系樹脂の融点（Ｔｍ）の温度に加熱してポリ乳酸樹脂を結晶化して結晶化されたシート１２を得る。非晶質シート１１はガイドロール６により初めて接するように結晶化ロール７に均一に圧着されるので、非晶質シート１１はその幅方向において均一に加熱されフレアーが発生することがなく、均一に結晶化が進み、シート全体の透明性のばらつきがない。
【００６０】
結晶化されたシート１２をガイドロール５２で下流側に送り、その表面をコロナ放電装置８によりコロナ放電処理することにより印刷性が改善されたポリ乳酸樹脂シート１３を得る。
【実施例】
【００６１】
次に本発明の実施例を説明するが、本発明は下記実施例に限定されるものではない。
【００６２】
以下の実施例及び比較例で用いる生分解性樹脂組成物をまとめて表１に示す。
【００６３】
【表１】
2009062410.tif 000003
【００６４】
＊１：ポリ乳酸樹脂（三井化学（株）製、ＬＡＣＥＡ  Ｈ−４００）
＊２：グリセリンのエチレンオキサイド平均６モル付加物のトリ酢酸エステル
＊３：エチレンビス１２−ヒドロキシステアリン酸アミド
（日本化成（株）製、スリパックス Ｈ）
＊４：コハク酸とトリエチレングリコールモノメチルエーテルとのジエステル
＊５：ポリカルボジイミド（日清紡績（株）製、カルボジライトＬＡ−１）
＊６：ポリ乳酸樹脂（トヨタ自動車（株）製、Eco Plastic U’z S-09）
＊７：モノカルボジイミド（Rhein Chemie社製、スタバクゾール−１）
＊８：アジピン酸とベンジルアルコールおよびメチルジグリコールとのエステル
（大八化学工業（株）製、ＤＡＩＦＡＴＴＹ−１０１）
＊９：ステアリン酸モノアミド（花王（株）製、脂肪酸アマイドＳ）
【００６５】
実施例１〜６、比較例１〜７
ポリ乳酸樹脂組成物として表１に示すＡ〜Ｆを、２軸押出機（ベルストルフ  ＺＥ４０Ａ）を使用して、シリンダーおよびダイの温度が１８０〜１９０℃の条件で溶融混練し、樹脂組成物のペレットを得た。
【００６６】
得られたペレットは、７０℃、減圧下で１日乾燥し、水分量を５００ppm以下とした。
そのペレットを図１に示したポリ乳酸樹脂シートの製造装置を用いてポリ乳酸樹脂シートを製造した。
【００６７】
押出機１（直径７０ｍｍの一軸押出機）に上記ペレットを供給し、１８０℃で溶融混練して厚さ０．３ｍｍの非晶質シート１０をＴ−ダイ２から押出し、表２に示す表面温度（２５℃）に制御した冷却ロール３に接触させた。このとき非晶質シート１０を静電圧着装置４で冷却ロール３に圧着した場合（実施例１〜６及び比較例５〜７）または圧着しなかった場合（比較例１〜４）に分けて、冷却ロール３からの非晶質シート１１の剥離性を下記の方法で評価した。
【００６８】
剥離性の良好な非晶質シート１１については、表２に示す表面温度（８５℃または２６℃）を有する結晶化ロール７により熱処理を行い、結晶化ロール７からのシート１２の剥離性を下記の方法で評価した。
【００６９】
剥離性の良好なシート１２については、表２に示すシートのライン速度で、そのシート表面をコロナ放電処理装置８により、表２に示す処理量で処理を行った。
【００７０】
各ポリ乳酸樹脂組成物の成形性（冷却ロール３からの非晶質シート１１の剥離性及び結晶化ロール７からのシート１２の剥離性）の評価結果を表２に示す。
また、実施例１〜６、及び比較例４〜６で得られたシートについて下記の方法で測定した結晶化度、透明性、耐ブロッキング性、耐熱性及びインキ着肉性を表３に示す。
【００７１】
＜冷却ロール３からの非晶質シート１１の剥離性＞
冷却ロール３からの非晶質シート１１の剥離性評価については、剥離不良が発生した時間間隔を基に下記の基準により評価した。
○：剥離不良が発生しない。
△：数分〜十数分間隔で剥離不良が発生する。
×：数秒で剥離不良が発生する。
【００７２】
＜結晶化ロール７からのシート１２の剥離性＞
結晶化ロール７からのシート１２の剥離性評価については、下記の基準で目視により評価した。
○：結晶化ロールから均一に剥離する。
△：部分的に結晶化ロールに粘着し、均一に剥離し辛い。
×：結晶化ロールに粘着して成形不可能。
【００７３】
＜結晶化度＞
成形後のシートについて、広角Ｘ線回折測定装置（理学電機製  RINT2500VPC，光源CuKα，管電圧40kV，管電流120mA）を使用し、２θ＝５〜３０°の範囲の非晶及び結晶のピーク面積を解析し、それぞれの面積比から結晶化度を求めた。
【００７４】
＜透明性＞
成形後のシートについて、ＪＩＳ−Ｋ７１０５規定の積分球式光線透過率測定装置（ヘイズメーター）を用い、ヘイズ値を測定した。数字の小さい方が透明性が良好であることを示す。
【００７５】
＜耐ブロッキング性＞
成形後のシートを縦６ｃｍ×横６ｃｍの大きさに切り取り、２枚のサンプルを貼り合わせて１０ｃｍ×１０ｃｍ×厚み５ｍｍのガラス板２枚に挟み込み、ガラスの上から１ｋｇの錘で荷重をかけ、８０℃に管理したオーブンに入れて４時間処理し、室温で放冷した後に、サンプルの剥離試験を行い、下記の基準で評価した。
◎：サンプル同士が粘着することなく、容易に剥離する。
○：サンプル同士が若干粘着するが、剥離後は再度粘着しない。
×：サンプル同士が粘着してしまい、剥離できない。
【００７６】
＜耐熱性＞
成形後のシートについて、熱機械分析装置（島津製作所製、商品名「ＴＭＡ−６０」）を用い、ＪＩＳ-Ｋ７１９６「熱可塑性プラスチックフィルムおよびシートの熱機械分析による軟化温度試験方法」で規定される方法により軟化温度を測定し、下記の通り評価して耐熱性の指標とした。
○：１２０℃を超える温度で軟化する。
△：１２０℃〜７０℃の範囲で軟化する。
×：７０℃以下で軟化する。
【００７７】
＜インキ着肉性＞
インキ展色装置（（株）明製作所製、商品名「ＲＩテスター  ＲＩ-２型」）を用いて、成形後のシートに紫外線硬化型インキ（（株）Ｔ＆Ｋ  ＴＯＫＡ製、商品名「ベストキュアーＵＶ−ＶＰ藍」）を厚さ１μｍに塗布し、紫外線照射装置（アイグラフィックス（株）製、型番「ＵＥ０３１-３６１−０１Ｃ」）により１５０ｍＪ／ｃｍ2 のエネルギー量の紫外線を照射してインキ層を硬化させた。
２４時間室温で養生した後、インキ塗布面に１２ｍｍ幅の粘着テープ（ニチバン（株）製、商品名「セロテープ（登録商標）」）を手で押し付けて貼付し、直後に同一速度で一気に剥がした。  その際のインキ層の剥離状態を目視により観察し、下記で評価した。
×  完全にインキ層が剥離する。
△  半分程度インキ層が剥離する。
○  殆ど剥離しないが、微小な範囲で剥離が発生することがある。
◎  剥離しない。
【００７８】
【表２】
2009062410.tif 000004
【００７９】
表２のように本発明に用いるポリ乳酸樹脂組成物（Ａ、Ｂ、Ｃ及びＤ）を、本発明の製造方法で図１に示した製造装置を用いてポリ乳酸樹脂シートを製造した結果、実施例１〜６が示すように、冷却ロール３および結晶化ロール７からのシートの剥離性は良好であり、シートを安定的に連続成形することができた。
【００８０】
一方、本発明に用いるポリ乳酸樹脂組成物（Ｂ及びＣ）を、本発明の製造方法から冷却ロール３で静電圧着を行わずに製造した結果、比較例１及び２が示すように、冷却ロール３への非晶質シート１０の密着性が悪化するため剥離不良が頻発し、シートの連続成形が不可能となった。また、本発明に使用しないポリ乳酸樹脂（Ｅ）では、冷却ロール３で静電圧着を行わなくてもシートの剥離性は良好であったが、比較例３が示すように、結晶化ロール７で８５℃に加熱して製造した結果、シートが粘着し成形が不可能となった。さらに、本発明に使用しないポリ乳酸樹脂組成物（Ｆ）においても、結晶化ロール７で８５℃に加熱して製造した結果、シートが粘着し成形が不可能となった。
尚、比較例４では、ポリ乳酸樹脂（Ｅ）のシートが結晶化ロール７に粘着しないように、結晶化ロールを加熱せず２５℃で成形し、シートを得た。また、比較例５及び６では、本発明に使用するポリ乳酸樹脂組成物（Ａ及びＣ）を、コロナ放電処理を行わないか、本発明のコロナ放電処理量以下の処理量で処理した以外は、本発明の製造方法でシートを得た。
【００８１】
【表３】
2009062410.tif 000005
【００８２】
表３の実施例１〜６が示すように、本発明に使用するポリ乳酸樹脂組成物（Ａ、Ｂ、Ｃ及びＤ）を、本発明の製造方法で図１に示した製造装置を用いて製造したポリ乳酸樹脂シートは、ポリ乳酸が微結晶化しているため、優れた透明性を維持したまま、結晶化度３０％以上の結晶化を達成した。また、その結果、耐ブロッキング性や耐熱性も良好となった。
さらに、本発明のコロナ放電処理量で、シート表面を処理しているため、インキの着肉性も良好であった。
一方、比較例５及び６では、本発明に使用するポリ乳酸樹脂組成物（Ａ及びＣ）を、コロナ放電処理を行わないか、本発明のコロナ放電処理量以下の処理量で処理した以外は、本発明の製造方法でシートを得たが、インキの着肉性のみ低下した。
また、比較例４では、ポリ乳酸樹脂（Ｅ）のシートが結晶化ロール７に粘着しないように、本発明の加熱温度範囲に該当しない温度（２５℃）で成形しシートを得たが、本発明のコロナ放電処理量でシート表面を処理したため、インキの着肉性は良好であった。しかし、得られたシートの透明性は良好であったものの、ポリ乳酸が結晶化していなかったため、耐ブロッキング性や耐熱性が不良となった。
【００８３】
以上、本発明に用いるポリ乳酸樹脂組成物（Ａ、Ｂ、Ｃ及びＤ）を、本発明の製造方法で図１に示した製造装置を用いてポリ乳酸樹脂シートを製造することにより、表２および表３の実施例１〜６に示すように、耐熱性、耐ブロッキング性およびインキ着肉性に優れた透明性の良好なシートを連続的に製造できるこが可能となった。
【図面の簡単な説明】
【００８４】
【図１】本発明のポリ乳酸系樹脂シートの製造装置の１例を示す説明図である。
【符号の説明】
【００８５】
１  押出機
２  Ｔダイ
３  冷却ロ−ル
４  静電圧着装置
５、６、５１、５２  ガイドロール
７  結晶化ロール
８  コロナ放電装置
１０、１１  非晶質シート
１２、１３  結晶化されたポリ乳酸樹脂シート
【図１】
2009062410.tif 000006